(57)【要約】  本発明は、展開性に優れる免疫クロマトグラフィー用複合粒子及びその製造方法、並びに、上記免疫クロマトグラフィー用複合粒子を用いた免疫クロマトグラフィーを提供することを目的とする。本発明の免疫クロマトグラフィー用複合粒子は、平均粒子径が５００ｎｍ以下の磁性粒子と、平均粒子径が５００ｎｍ以下の金粒子とが、有機物を介して結合した、免疫クロマトグラフィー用複合粒子である。【特許請求の範囲】
【請求項１】
平均粒子径が５００ｎｍ以下の磁性粒子と、平均粒子径が５００ｎｍ以下の金粒子とが、有機物を介して結合した、免疫クロマトグラフィー用複合粒子。
【請求項２】
前記磁性粒子及び前記金粒子のうち、少なくとも一方の平均粒子径が３００ｎｍ未満である、請求項１に記載の免疫クロマトグラフィー用複合粒子。
【請求項３】
前記磁性粒子及び前記金粒子のうち、少なくとも一方の平均粒子径が１５０ｎｍ以下である、請求項２に記載の免疫クロマトグラフィー用複合粒子。
【請求項４】
前記磁性粒子及び前記金粒子のうち、少なくとも一方の平均粒子径が１００ｎｍ未満である、請求項３に記載の免疫クロマトグラフィー用複合粒子。
【請求項５】
１つの前記磁性粒子に前記有機物を介して結合する金粒子の平均の数が、１０．０未満である、請求項１〜４のいずれか１項に記載の免疫クロマトグラフィー用複合粒子。
【請求項６】
１つの前記磁性粒子に前記有機物を介して結合する金粒子の平均の数が、８．０以下である、請求項５に記載の免疫クロマトグラフィー用複合粒子。
【請求項７】
前記磁性粒子の表面が第１の有機物で修飾され、
前記金粒子の表面が第２の有機物で修飾され、
前記第１の有機物と前記第２の有機物とが、化学結合、アビジン−ビオチン相互作用、ストレプトアビジン−ビオチン相互作用、疎水性相互作用、静電相互作用、及び、アフィニティ相互作用からなる群より選択される少なくとも１種で接合してなる、請求項１〜６のいずれか１項に記載の免疫クロマトグラフィー用複合粒子。
【請求項８】
請求項１〜７のいずれか１項に記載の免疫クロマトグラフィー用複合粒子を製造する、免疫クロマトグラフィー用複合粒子の製造方法であって、
第１の有機物で修飾された平均粒子径が５００ｎｍ以下の磁性粒子である修飾磁性粒子と、第２の有機物で修飾された平均粒子径が５００ｎｍ以下の金粒子である修飾金粒子とを準備する、準備工程と、
前記修飾磁性粒子と前記修飾金粒子とを混合することで、前記修飾磁性粒子の第１の有機物と前記修飾金粒子の第２の有機物とが化学結合、アビジン−ビオチン相互作用、疎水性相互作用、静電相互作用、及び、アフィニティ相互作用からなる群より選択される少なくとも１種で接合してなる、免疫クロマトグラフィー用複合粒子を得る、混合工程とを備える、免疫クロマトグラフィー用複合粒子の製造方法。
【請求項９】
請求項１〜７のいずれか１項に記載の免疫クロマトグラフィー用複合粒子を用いた免疫クロマトグラフィー。
【請求項１０】
被検物質を含み得る試料と、前記被検物質と結合し得る第１の結合物質で修飾された請求項１〜７のいずれか１項に記載の免疫クロマトグラフィー用複合粒子である修飾複合粒子とを混合することで、前記試料中の被検物質と前記修飾複合粒子との複合体を得る、混合工程と、
磁気を用いて前記混合工程後の試料中の前記複合体を捕集する、捕集工程と、
前記捕集工程で捕集された複合体を、前記被検物質と結合し得る第２の結合物質が固定化された反応部位を有する不溶性担体に展開する、展開工程と、
前記不溶性担体の反応部位において、前記複合体を捕捉する、捕捉工程とを備える、請求項９に記載の免疫クロマトグラフィー。
【請求項１１】
前記捕捉工程後に、
捕捉された前記複合体を銀増幅する、銀増幅工程を備える、請求項１０に記載の免疫クロマトグラフィー。
【発明の詳細な説明】
【技術分野】
【０００１】
本発明は、免疫クロマトグラフィー用複合粒子及びその製造方法、並びに、免疫クロマトグラフィーに関する。
【背景技術】
【０００２】
免疫クロマトグラフィーは、一般的にイムノクロマトグラフィーと同義に使用されている方法であり、操作が簡便であり短時間で測定可能であることから、昨今頻繁に利用されている。
例えば、インフルエンザウイルス等の抗原を免疫クロマトグラフィーで検出する場合、以下のような操作が行われる。
まず、抗体で修飾された標識（標識抗体）を用意し、抗原を含む試料と混合する。標識抗体は抗原と結合し、複合体を形成する。これを抗原と特異的に反応する抗体が塗布された検出ラインを有する不溶性担体に展開させると、複合体は検出ライン上で抗体と反応して固定化され、目視等により検出が確認される。【０００３】
このような標識抗体に使用される標識として、例えば特許文献１に、直径約１μｍの磁性粒子と直径約５０ｎｍの金粒子とがストレプトアビジン／ビオチンを介して結合した複合粒子が開示されている（実施例１等）。
【先行技術文献】
【特許文献】
【０００４】
【特許文献１】特開２０１４−６２９２０号公報
【発明の概要】
【発明が解決しようとする課題】
【０００５】
免疫クロマトグラフィーは短時間に抗原等の被検物質を検出する必要があるため、使用される標識は不溶性担体中を毛細管現象等を利用することにより速やかに展開することが求められる。すなわち、免疫クロマトグラフィーに用いられる標識は優れた展開性を示すことが求められる。
このようななか、本発明者らが特許文献１の実施例に示されている磁性粒子と金粒子との複合粒子について検討したところ、その展開性は昨今求められているレベルを満たすものではないことが明らかになった。【０００６】
そこで、本発明は、上記実情を鑑みて、展開性に優れる免疫クロマトグラフィー用複合粒子及びその製造方法、並びに、上記免疫クロマトグラフィー用複合粒子を用いた免疫クロマトグラフィーを提供することを目的とする。
【課題を解決するための手段】
【０００７】
本発明者らは、上記課題について鋭意検討した結果、磁性粒子と金粒子の平均粒子径を特定することで上記課題が解決できることを見出し、本発明に至った。
すなわち、本発明者らは、以下の構成により上記課題が解決できることを見出した。【０００８】
（１）  平均粒子径が５００ｎｍ以下の磁性粒子と、平均粒子径が５００ｎｍ以下の金粒子とが、有機物を介して結合した、免疫クロマトグラフィー用複合粒子。
（２）  上記磁性粒子及び上記金粒子のうち、少なくとも一方の平均粒子径が３００ｎｍ未満である、上記（１）に記載の免疫クロマトグラフィー用複合粒子。
（３）  上記磁性粒子及び上記金粒子のうち、少なくとも一方の平均粒子径が１５０ｎｍ以下である、上記（２）に記載の免疫クロマトグラフィー用複合粒子。
（４）  上記磁性粒子及び上記金粒子のうち、少なくとも一方の平均粒子径が１００ｎｍ未満である、上記（３）に記載の免疫クロマトグラフィー用複合粒子。
（５）  １つの上記磁性粒子に上記有機物を介して結合する金粒子の平均の数が、１０．０未満である、上記（１）〜（４）のいずれかに記載の免疫クロマトグラフィー用複合粒子。
（６）  １つの上記磁性粒子に上記有機物を介して結合する金粒子の平均の数が、８．０以下である、上記（５）に記載の免疫クロマトグラフィー用複合粒子。
（７）  上記磁性粒子の表面が第１の有機物で修飾され、
上記金粒子の表面が第２の有機物で修飾され、
上記第１の有機物と上記第２の有機物とが、化学結合、アビジン−ビオチン相互作用、ストレプトアビジン−ビオチン相互作用、疎水性相互作用、静電相互作用、及び、アフィニティ相互作用からなる群より選択される少なくとも１種で接合してなる、上記（１）〜（６）のいずれかに記載の免疫クロマトグラフィー用複合粒子。
（８）  上記（１）〜（７）のいずれかに記載の免疫クロマトグラフィー用複合粒子を製造する、免疫クロマトグラフィー用複合粒子の製造方法であって、
第１の有機物で修飾された平均粒子径が５００ｎｍ以下の磁性粒子である修飾磁性粒子と、第２の有機物で修飾された平均粒子径が５００ｎｍ以下の金粒子である修飾金粒子とを準備する、準備工程と、
上記修飾磁性粒子と上記修飾金粒子とを混合することで、上記修飾磁性粒子の第１の有機物と上記修飾金粒子の第２の有機物とが化学結合、アビジン−ビオチン相互作用、疎水性相互作用、静電相互作用、及び、アフィニティ相互作用からなる群より選択される少なくとも１種で接合してなる、免疫クロマトグラフィー用複合粒子を得る、混合工程とを備える、免疫クロマトグラフィー用複合粒子の製造方法。
（９）  上記（１）〜（７）のいずれかに記載の免疫クロマトグラフィー用複合粒子を用いた免疫クロマトグラフィー。
（１０）  被検物質を含み得る試料と、上記被検物質と結合し得る第１の結合物質で修飾された上記（１）〜（７）のいずれかに記載の免疫クロマトグラフィー用複合粒子である修飾複合粒子とを混合することで、上記試料中の被検物質と上記修飾複合粒子との複合体を得る、混合工程と、
磁気を用いて上記混合工程後の試料中の上記複合体を捕集する、捕集工程と、
上記捕集工程で捕集された複合体を、上記被検物質と結合し得る第２の結合物質が固定化された反応部位を有する不溶性担体に展開する、展開工程と、
上記不溶性担体の反応部位において、上記複合体を捕捉する、捕捉工程とを備える、上記（９）に記載の免疫クロマトグラフィー。
（１１）  上記捕捉工程後に、
捕捉された上記複合体を銀増幅する、銀増幅工程を備える、上記（１０）に記載の免疫クロマトグラフィー。
【発明の効果】
【０００９】
以下に示すように、本発明によれば、展開性に優れる免疫クロマトグラフィー用複合粒子及びその製造方法、並びに、上記免疫クロマトグラフィー用複合粒子を用いた免疫クロマトグラフィーを提供することができる。
【発明を実施するための形態】
【００１０】
以下に、本発明の免疫クロマトグラフィー用複合粒子及びその製造方法、並びに、上記免疫クロマトグラフィー用複合粒子を用いた免疫クロマトグラフィーについて説明する。
なお、本明細書において「〜」を用いて表される数値範囲は、「〜」の前後に記載される数値を下限値及び上限値として含む範囲を意味する。
また、本明細書において各成分は、１種を単独で用いても、２種以上を併用して用いてもよい。ここで、各成分について２種以上を併用する場合、その成分について含有量とは、特段の断りが無い限り、合計の含有量を指す。
【００１１】
［免疫クロマトグラフィー用複合粒子］
本発明の免疫クロマトグラフィー用複合粒子は、平均粒子径が５００ｎｍ以下の磁性粒子と、平均粒子径が５００ｎｍ以下の金粒子とが、有機物を介して結合した、免疫クロマトグラフィー用複合粒子（以下、単に「本発明の複合粒子」とも言う）である。
以下では、まず、本発明の複合粒子を構成する各物質について説明し、その後、本発明の複合粒子の製造方法について説明する。
【００１２】
〔磁性粒子〕
本発明の複合粒子を構成する磁性粒子は平均粒子径が５００ｎｍ以下の磁性粒子であれば特に制限されない。
本発明の複合粒子は磁性粒子を有するため、磁気を用いて容易に捕集することができる。
【００１３】
上記磁性粒子の材料は磁性を有する材料であれば特に制限されないが、具体例としては、鉄、コバルト、ニッケル、これらの酸化物、フェライト、及び、これらの合金等が挙げられる。なかでも、展開性、検出感度、磁気を用いた捕集性により優れ、非特異吸着がより抑えられる理由から、酸化鉄が好ましい。以下、「展開性、検出感度、磁気を用いた捕集性により優れ、非特異吸着がより抑えられる」ことを「本発明の効果等がより優れる」とも言う。
磁性粒子は磁性を有する材料を単独で粒子状に成形した粒子であってもよいし、磁性を有する材料をコアとしてその表面を高分子（例えば、ポリスチレン、シリカゲル等）等で被覆した粒子、又は、磁性を有する材料を用いて高分子等をコアとしたその表面を被覆した粒子であってもよい。
【００１４】
＜平均粒子径＞
上述のとおり、上記磁性粒子の平均粒子径は５００ｎｍ以下である。なかでも、本発明の効果等がより優れる理由から、４００ｎｍ未満であることが好ましく、３００ｎｍ以下であることがより好ましく、２００ｎｍ未満であることがさらに好ましく、１５０ｎｍ以下であることが特に好ましい。
上記磁性粒子の平均粒子径の下限は特に制限されないが、磁気を用いた捕集性により優れる理由から、１ｎｍ以上であることが好ましく、１０ｎｍ以上であることがより好ましく、２０ｎｍ以上であることがさらに好ましい。
【００１５】
なお、磁性粒子の平均粒子径は、透過型電子顕微鏡（ＴＥＭ）で少なくとも２０個の複合粒子を観察し、エネルギー分散型Ｘ線分析（ＥＤＸ）で複合粒子中の磁性粒子を特定し、個々の磁性粒子の投影面積と同一面積を有する円の直径をそれぞれ算出し、それらの算術平均した値とする。
【００１６】
〔金粒子〕
本発明の複合粒子を構成する金粒子は平均粒子径が５００ｎｍ以下の金粒子であれば特に制限されない。金粒子は金コロイドであることが好ましい。
本発明の複合粒子は金粒子を有するため、後述する捕捉工程において着色する。すなわち、免疫クロマトグラフィー用の標識として利用することができる。また、後述する銀増幅工程では銀イオンを還元する触媒としても働く。
【００１７】
＜平均粒子径＞
上述のとおり、上記金粒子の平均粒子径は５００ｎｍ以下である。なかでも、本発明の効果等がより優れる理由から、３００ｎｍ以下であることが好ましく、２００ｎｍ以下であることがより好ましく、１００ｎｍ以下であることがさらに好ましく、５０ｎｍ以下であることが特に好ましい。
上記金粒子の平均粒子径の下限は特に制限されないが、検出感度及び銀増幅性により優れる理由から、１ｎｍ以上であることが好ましく、２ｎｍ以上であることがより好ましく、５ｎｍ以上であることがさらに好ましい。
【００１８】
なお、金粒子の平均粒子径は、透過型電子顕微鏡で少なくとも２０個の複合粒子を観察し、ＥＤＸで複合粒子中の金粒子を特定し、個々の金粒子の投影面積と同一面積を有する円の直径をそれぞれ算出し、それらの算術平均した値とする。
【００１９】
〔磁性粒子の平均粒子径と金粒子の平均粒子径との比〕
上記磁性粒子の平均粒子径に対する金粒子の平均粒子径の割合（金粒子の平均粒子径／磁性粒子の平均粒子径）は特に制限されないが、本発明の効果等がより優れる理由から、０．０１〜１０．０であることが好ましく、０．１〜５．０であることがより好ましく、０．２〜３．０であることがさらに好ましい。金粒子の平均粒子径／磁性粒子の平均粒子径は、本発明の効果等がより優れる理由から、１．０未満であることが好ましい。
【００２０】
〔有機物〕
本発明の複合粒子を構成する有機物は特に制限されないが、本発明の効果等がより優れる理由から、アビジン−ビオチン複合体、ストレプトアビジン−ビオチン複合体、アミンとカルボン酸との縮合物、アミンとエポキシ化合物（エポキシ基を有する化合物）との反応生成物、又は、カルボン酸とエポキシ化合物との反応生成物であることが好ましく、アビジン−ビオチン複合体、又は、ストレプトアビジン−ビオチン複合体であることがより好ましく、アビジン−ビオチン複合体であることがさらに好ましい。
上記有機物の質量は特に制限されないが、本発明の効果等がより優れる理由から、１０００ｋＤａ以下であることが好ましい。上記有機物の質量の下限は特に制限されないが、本発明の効果等がより優れる理由から、１００Ｄａ以上である。
【００２１】
〔金粒子担持数〕
本発明の複合粒子において、１つの磁性粒子に有機物を介して結合する金粒子の平均の数（以下、「金粒子担持数」とも言う）は特に制限されないが、本発明の効果等がより優れる理由から、１００以下であることが好ましく、５０以下であることがより好ましく、１０以下であることがさらに好ましく、５．０以下であることが特に好ましく、３．０以下であることが最も好ましい。金粒子担持数の下限は特に制限されず、１である。
【００２２】
なお、上記金粒子担持数は以下のように求められる。
まず、複合粒子についてＳＥＭ−ＥＤＸ解析を行い、磁性粒子に由来する信号強度及びＡｕの信号強度を測定して、磁性粒子と金粒子の量比を求める。さらに、求められた量比と、上述のとおり測定される磁性粒子及び金粒子の平均粒子径を用いることで、金粒子担持数を算出する。
【００２３】
〔複合粒子の平均粒子径〕
本発明の複合粒子の平均粒子径は特に制限されないが、本発明の効果等がより優れる理由から、１０〜６００ｎｍであることが好ましく、２０〜３００ｎｍであることがより好ましく、５０〜３００ｎｍであることがさらに好ましい。
【００２４】
なお、平均粒子径は、動的光散乱法（測定温度：２５℃）で測定されたメジアン径（ｄ＝５０）である。
【００２５】
〔好適な態様〕
本発明の複合粒子は、本発明の効果等がより優れる理由から、
上述した磁性粒子の表面が第１の有機物で修飾され、
上述した金粒子の表面が第２の有機物で修飾され、
上記第１の有機物と上記第２の有機物とが、化学結合、アビジン−ビオチン相互作用、疎水性相互作用、静電相互作用、及び、アフィニティ相互作用からなる群より選択される少なくとも１種で接合してなる免疫クロマトグラフィー用複合粒子であることが好ましい。
なお、第１の有機物と第２の有機物との接合体が上述した有機物に該当する。
すなわち、上記好適な態様は、平均粒子径が５００ｎｍ以下の磁性粒子と、平均粒子径が５００ｎｍ以下の金粒子とが、上記接合体を介して結合した、免疫クロマトグラフィー用複合粒子である。
【００２６】
上記第１の有機物及び上記第２の有機物は特に制限されないが、本発明の効果等がより優れる理由から、アビジンとビオチンとの組み合わせ、ストレプトアビジンとビオチンとの組み合わせ、アミンとカルボン酸との組み合わせ、アミンとエポキシ化合物との組み合わせ、及び、カルボン酸とエポキシ化合物との組み合わせが好ましく、アビジンとビオチンとの組み合わせ、及び、ストレプトアビジンとビオチンとの組み合わせがより好ましく、アビジンとビオチンとの組み合わせがさらに好ましい。
なお、アビジンとビオチンとの組み合わせの場合、第１の有機物と第２の有機物とはアビジン−ビオチン相互作用で接合し、ストレプトアビジンとビオチンとの組み合わせの場合、第１の有機物と第２の有機物とはストレプトアビジン−ビオチン相互作用で接合し、アミンとカルボン酸との組み合わせの場合、第１の有機物と第２の有機物とは化学結合（アミド結合）で接合し、アミンとエポキシ化合物との組み合わせの場合、第１の有機物と第２の有機物とは化学結合で接合し、カルボン酸とエポキシ化合物との組み合わせの場合、第１の有機物と第２の有機物とは化学結合で接合する。
【００２７】
上述した第１の有機物で修飾された磁性粒子は、本発明の効果等がより優れる理由から、第１の有機物で被覆された磁性粒子であることが好ましい。
同様に、上述した第２の有機物で修飾された金粒子は、本発明の効果等がより優れる理由から、第２の有機物で被覆された金粒子であることが好ましい。
【００２８】
〔製造方法〕
上述した本発明の複合粒子を製造する方法は特に制限されないが、得られる複合粒子について本発明の効果等がより優れる理由から、下記（１）〜（２）の工程を備える方法（以下、「本発明の製造方法」とも言う）が好ましい。
（１）準備工程
第１の有機物で修飾された平均粒子径が５００ｎｍ以下の磁性粒子である修飾磁性粒子と、第２の有機物で修飾された平均粒子径が５００ｎｍ以下の金粒子である修飾金粒子とを準備する工程
（２）混合工程
上記修飾磁性粒子と上記修飾金粒子とを混合することで、上記修飾磁性粒子の第１の有機物と上記修飾金粒子の第２の有機物とが化学結合、アビジン−ビオチン相互作用、疎水性相互作用、静電相互作用、及び、アフィニティ相互作用からなる群より選択される少なくとも１種で接合してなる、免疫クロマトグラフィー用複合粒子を得る工程
【００２９】
以下、各工程について説明する。
【００３０】
＜準備工程＞
準備工程は、第１の有機物で修飾された平均粒子径が５００ｎｍ以下の磁性粒子である修飾磁性粒子と、第２の有機物で修飾された平均粒子径が５００ｎｍ以下の金粒子である修飾金粒子とを準備する工程である。
【００３１】
磁性粒子、金粒子、第１の有機物、及び、第２の有機物については上述のとおりである。
修飾磁性粒子及び修飾金粒子は、取り扱い易さの観点から、分散液として準備するのが好ましい。
なお、修飾磁性粒子（又はその分散液）及び修飾金粒子（又はその分散液）は市販品を使用してもよい。
【００３２】
＜混合工程＞
混合工程は、上記修飾磁性粒子と上記修飾金粒子とを混合することで、上記修飾磁性粒子の第１の有機物と上記修飾金粒子の第２の有機物とが化学結合、アビジン−ビオチン相互作用、疎水性相互作用、静電相互作用、及び、アフィニティ相互作用からなる群より選択される少なくとも１種で接合してなる、免疫クロマトグラフィー用複合粒子を得る工程である。
第１の有機物と第２の有機物とを十分に接合させる観点から、修飾磁性粒子と修飾金粒子を混合した後、インキュベートするのが好ましい。
【００３３】
なお、修飾磁性粒子が分散液である場合、混合工程の前に、リン酸緩衝液（ＰＢＳ）等を用いて、粒子の洗浄とバッファー置換と希釈を行うのが好ましい。
同様に、修飾金粒子が分散液である場合、混合工程の前に、リン酸緩衝液（ＰＢＳ）等を用いて、粒子の洗浄とバッファー置換と希釈を行うのが好ましい。
【００３４】
また、第１の有機物及び第２の有機物がアミンとカルボン酸との組み合わせの場合、混合工程の前に、カルボン酸で修飾された方の粒子（磁性粒子又は金粒子）については脱水縮合剤（例えば、１−エチル−３−（３−ジメチルアミノプロピル）カルボジイミド（ＥＤＣ）、Ｎ，Ｎ′−ジシクロヘキシルカルボジイミド（ＤＣＣ）等）と反応させておくのが好ましい。このようにすることで、アミンで修飾された方の粒子（磁性粒子又は金粒子）と効率的に反応することができる。
【００３５】
〔用途〕
本発明の複合粒子は、上述のとおり展開性に優れるため、免疫クロマトグラフィーに有用である。特に、免疫クロマトグラフィー（特に、イムノクロマトグラフィー）の標識に有用である。
本発明の複合粒子は磁性粒子を有するため、磁気を用いて容易に捕集することができる。これにより、被検物質を濃縮した試料を得ることができるため、免疫クロマトグラフィーの検出感度を大幅に向上させることができる。
【００３６】
［免疫クロマトグラフィー］
本発明の免疫クロマトグラフィーは、上述した本発明の複合粒子を用いた免疫クロマトグラフィーである。
【００３７】
本発明の免疫クロマトグラフィーは、下記（１）〜（４）の工程を備える免疫クロマトグラフィー（以下、「本発明のクロマトグラフィー」とも言う）であることが好ましい。
（１）混合工程
被検物質を含み得る試料と、上記被検物質と結合し得る第１の結合物質で修飾された上述した本発明の複合粒子である修飾複合粒子とを混合することで、上記試料中の被検物質と上記修飾複合粒子との複合体を得る工程
（２）捕集工程
磁気を用いて上記混合工程後の試料中の上記複合体を捕集する工程
（３）展開工程
上記捕集工程で捕集された複合体を、上記被検物質と結合し得る第２の結合物質が固定化された反応部位を有する不溶性担体に展開する工程
（４）捕捉工程
上記不溶性担体の反応部位において、上記複合体を捕捉する工程
【００３８】
本発明のクロマトグラフィーは、試料中の被検物質を検出する免疫クロマトグラフィーである。
以下、各工程について説明する。
【００３９】
〔混合工程〕
混合工程は、被検物質を含み得る試料と、上記被検物質と結合し得る第１の結合物質で修飾された上述した本発明の複合粒子である修飾複合粒子とを混合することで、上記試料中の被検物質と上記修飾複合粒子との複合体を得る工程である。
【００４０】
＜試料＞
混合工程で使用される試料は、被検物質を含み得る試料であれば特に制限されない。そのような試料としては、例えば、生物学的試料、特には動物（特にヒト）の体液（例えば、血液、血清、血漿、髄液、涙液、汗、尿、膿、鼻水、又は喀痰）若しくは排泄物（例えば、糞便）、臓器、組織、粘膜や皮膚、それらを含むと考えられる擦過検体（スワブ）、うがい液、又は動植物それ自体若しくはそれらの乾燥体を挙げることができる。
被検物質としては、例えば、天然物、毒素、ホルモン、農薬等の生理活性物質、環境汚染物質、ウイルス、抗原、抗体などが挙げられる。
【００４１】
（試料の前処理）
上記試料は、試料をそのままで、又は、被検試料を適当な抽出用溶媒を用いて抽出して得られる抽出液の形で、更には、抽出液を適当な希釈剤で希釈して得られる希釈液の形、若しくは抽出液を適当な方法で濃縮した形で、用いることができる。
上記抽出用溶媒としては、通常の免疫学的分析法で用いられる溶媒（例えば、水、生理食塩液、又は緩衝液等）、あるいは、かかる溶媒で希釈することにより直接抗原抗体反応を実施することができる水混和性有機溶媒を用いることもできる。
【００４２】
＜修飾複合粒子＞
上記修飾複合粒子は、上記被検物質と結合し得る第１の結合物質で修飾された上述した本発明の複合粒子である。すなわち、上記修飾複合粒子は、上述した本発明の複合粒子であって、上記被検物質と結合し得る第１の結合物質で修飾された複合粒子である。
上記修飾複合粒子において、上述した本発明の複合粒子が上記第１の結合物質で修飾されている部分（部位）は特に制限されない。例えば、上述した本発明の複合粒子のうち、磁性粒子が上記第１の結合物質で修飾されていてもよいし、金粒子が上記第１の結合物質で修飾されていてもよいし、有機物が上記第１の結合物質で修飾されていてもよい。なかでも、本発明の効果等がより優れる理由から、磁性粒子又は金粒子が上記第１の結合物質で修飾されているのが好ましく、金粒子が上記第１の結合物質で修飾されているのがより好ましい。
【００４３】
（第１の結合物質）
上記第１の結合物質は、例えば抗原からなる被検物質に特異的に結合する抗体、抗体からなる被検物質に特異的に結合する抗原、たんぱく質、低分子化合物等からなる被検物質に結合するアプタマーなど、被検物質に対して親和性を持つ化合物であれば特に制限はない。
本発明のクロマトグラフィーにおいて、上記被検物質が抗原であり、上記第１の結合物質が抗体であるのが好ましい。
【００４４】
上記抗体は特に制限されないが、例えば、被検物質によって免疫された動物の血清から調製する抗血清、抗血清から精製された免疫グロブリン画分、被検物質によって免疫された動物の脾臓細胞を用いる細胞融合によって得られるモノクローナル抗体、あるいは、それらの断片［例えば、Ｆ（ａｂ’）２、Ｆａｂ、Ｆａｂ’、又はＦｖ］を用いることができる。これらの抗体の調製は、常法により行うことができる。
【００４５】
＜修飾複合粒子の製造方法＞
上記修飾複合粒子を製造する方法は特に制限されないが、例えば、下記（１）及び（２）の方法が挙げられる。なかでも、得られる修飾複合粒子について本発明の効果等がより優れる理由から、下記（１）の方法が好ましい。
（１）上述した本発明の製造方法において、磁性粒子又は金粒子として上記第１の結合物質で修飾された磁性粒子又は金粒子を用いる方法
（２）上述した本発明の複合粒子を上記第１の結合物質で修飾する方法
【００４６】
上記（１）において、金粒子を上記第１の結合物質で修飾する方法としては、例えば、以下に記載されている従来公知の方法（例えばＴｈｅ  Ｊｏｕｒｎａｌ  ｏｆ  Ｈｉｓｔｏｃｈｅｍｉｓｔｒｙ  ａｎｄ  Ｃｙｔｏｃｈｅｍｉｓｔｒｙ、３０、７（１９８２）６９１−６９６）が挙げられる。具体例としては、金粒子と上記第１の結合物質（例えば抗体）を適当な緩衝液中で室温条件にて５分以上混合する。反応後、遠心分離により得た沈殿を、ポリエチレングリコ−ル等の分散剤を含む溶液中に分散させることにより、上記第１の結合物質で修飾された金粒子を得ることができる。
【００４７】
＜試料と修飾複合粒子との混合＞
上記混合工程では、上記試料と上記修飾複合粒子とを混合する。
これにより、上記試料が被検物質を含む場合には、試料中の被検物質と上記修飾複合粒子の上記第１の結合物質とが反応し、上記試料中で被検物質と上記修飾複合粒子との複合体が形成される。一方、上記試料が被権物質を含まない場合には、上記複合体は形成されない。
【００４８】
〔捕集工程〕
捕集工程は、磁気を用いて上記混合工程後の試料中の上記複合体を捕集する工程である。
なお、上記混合工程後の試料中に被検物質と反応しなかった本発明の複合粒子（未反応の複合粒子）が存在する場合には、上記未反応の複合粒子も一緒に捕集される。また、上記試料が被検物質を含まない場合には、上記混合工程で上記複合体が形成されず、上記未反応の複合粒子が捕集される。
【００４９】
捕集工程では、上記複合体及び／又は上記未反応の複合粒子（以下、まとめて「複合体等」とも言う）を捕集することで、例えば、試料中の複合体等の濃度を上げる、複合体等を分離する、等の操作を行うことができる。これにより検出感度及びＳＮ比（シグナルノイズ比）を大幅に向上させることができる。
【００５０】
磁気を用いて上記混合工程後の試料中の上記複合体等を捕集する方法は特に制限されず、例えば、磁気スタンドに設置したマイクロチューブに上記混合工程後の試料を入れる方法等が挙げられる。
【００５１】
〔展開工程〕
展開工程は、上記捕集工程で捕集された複合体を、上記被検物質と結合し得る第２の結合物質が固定化された反応部位を有する不溶性担体に展開する工程である。
【００５２】
＜不溶性担体＞
上記不溶性担体は、上記被検物質と結合し得る第２の結合物質が固定化された反応部位（テストライン）を有する不溶性担体である。
【００５３】
（不溶性担体）
上記不溶性担体としては、多孔性担体が好ましい。特に、ニトロセルロース膜、セルロース膜、アセチルセルロース膜、ポリスルホン膜、ポリエーテルスルホン膜、ナイロン膜、ガラス繊維、不織布、布、または糸等が好ましい。
【００５４】
（第２の結合物質）
上記第２の結合物質の具体例及び好適な態様は上述した第１の結合物質と同じである。上記第２の結合物質は、上述した第１の結合物質と同じであっても、異なっていてもよい。
【００５５】
＜複合体の展開＞
上記展開工程では、上記複合体を上記不溶性担体に展開する。例えば、捕集工程で濃縮された複合体を含む試料を不溶性担体の一方の端から流すことで、上記複合体を含む試料を不溶性担体の水平方向に展開する。
なお、上述のとおり、上記混合工程後の試料中に被検物質と反応しなかった本発明の複合粒子（未反応の複合粒子）が存在する場合には、上記捕集工程で上記未反応の複合粒子も一緒に捕集されるため、上記複合体とともに上記未反応の複合粒子も展開される。また、上記試料が被検物質を含まない場合には、上記混合工程で上記複合体が形成されず、上記捕集工程では上記未反応の複合粒子のみが捕集されるため、上記未反応の複合粒子が展開される。
【００５６】
〔捕捉工程〕
捕捉工程は、上記不溶性担体の反応部位において、上記複合体を捕捉する工程である。
上述のとおり、不溶性担体の反応部位には被検物質と結合し得る第２の結合物質が固定化されているため、上記展開工程で不溶性担体に展開された複合体（被検物質と修飾複合粒子との複合体）は、不溶性担体の反応部位（テストライン）で捕捉される。
捕捉された複合体は金粒子の表面プラズモン等により着色するため、視認できる。また、画像解析装置等を用いて、捕捉された複合体の濃度を見積もることもできる。このようにして、試料中の被検物質を検出することができる。
なお、試料が被検物質を含まない場合には上記複合体が形成されないため、不溶性担体の反応部位で捕捉されず、着色しない。
【００５７】
〔銀増幅工程〕
本発明のクロマトグラフィーは、上述した捕捉工程後に、さらに銀増幅工程を備えるのが好ましい。
銀増幅工程は、上記捕捉工程後の不溶性担体に銀イオンを付与することで、不溶性担体の反応部位で捕捉された複合体に大きな銀粒子を形成する工程である。より詳細には、上記複合体の金粒子を触媒として銀イオンが還元され、銀粒子（例えば、直径１０μｍ以上）が形成される工程である。
これにより、捕捉された複合体の視認度及びＳＮ比（シグナルノイズ比）が著しく向上する。
【００５８】
＜好適な態様＞
上記捕捉工程後の不溶性担体に銀イオンを付与する方法は特に制限されないが、視認度及びＳＮ比がより向上する理由から、下記還元剤液及び下記増幅液を使用する方法が好ましい。
【００５９】
（還元剤液）
上記還元剤液は、銀イオンを還元し得る還元剤を含有する。銀イオンを還元し得る還元剤は、銀イオンを銀に還元することができれば、無機・有機のいかなる材料、またはその混合物でも用いることができる。無機還元剤としては、Ｆｅ２＋、Ｖ２＋、Ｔｉ３＋、などの金属イオンで原子価の変化し得る還元性金属塩、還元性金属錯塩を好ましく挙げることができる。無機還元剤を用いる際には、酸化されたイオンを錯形成するか還元して、除去するか無害化する必要がある。例えば、Ｆｅ２＋を還元剤として用いる系では、クエン酸やエチレンジアミン四酢酸（ＥＤＴＡ）を用いて酸化物であるＦｅ３＋の錯体を形成し、無害化することができる。本発明ではこのような無機還元剤を用いることが好ましく、本発明のより好ましい態様としては、Ｆｅ２＋の金属塩を還元剤として用いることが好ましい。
【００６０】
なお、湿式のハロゲン化銀写真感光材料に用いられる現像主薬（例えばメチル没食子酸塩、ヒドロキノン、置換ヒドロキノン、３−ピラゾリドン類、ｐ−アミノフェノール類、ｐ−フェニレンジアミン類、ヒンダードフェノール類、アミドキシム類、アジン類、カテコール類、ピロガロール類、アスコルビン酸（またはその誘導体）、およびロイコ色素類）、および本分野での技術に熟練しているものにとって明らかなその他の材料、例えば米国特許第６，０２０，１１７号に記載されている材料も用いることができる。
【００６１】
還元剤としては、アスコルビン酸還元剤も好ましい。有用なアスコルビン酸還元剤は、アスコルビン酸とその類縁体、異性体とその誘導体を含み、例えば、Ｄ−またはＬ−アスコルビン酸とその糖誘導体（例えばγ−ラクトアスコルビン酸、グルコアスコルビン酸、フコアスコルビン酸、グルコヘプトアスコルビン酸、マルトアスコルビン酸）、アスコルビン酸のナトリウム塩、アスコルビン酸のカリウム塩、イソアスコルビン酸（又はＬ−エリスロアスコルビン酸）、その塩（例えばアルカリ金属塩、アンモニウム塩又は当技術分野において知られている塩）、エンジオールタイプのアスコルビン酸、エナミノールタイプのアスコルビン酸、チオエノ−ルタイプのアスコルビン酸等を好ましく挙げることができ、特にはＤ、ＬまたはＤ，Ｌ−アスコルビン酸（そして、そのアルカリ金属塩）若しくはイソアスコルビン酸（またはそのアルカリ金属塩）が好ましく、ナトリウム塩が好ましい塩である。必要に応じてこれらの還元剤の混合物を用いることができる。
【００６２】
（増幅液）
上記増幅液は、銀イオンを含む化合物を含有する液である。銀イオンを含む化合物としては、例えば、有機銀塩、無機銀塩、もしくは銀錯体を用いることができる。好ましく
は、水などの溶媒に対して溶解度の高い銀イオン含有化合物であり、硝酸銀、酢酸銀、乳酸銀、酪酸銀、チオ硫酸銀などが挙げられる。特に好ましくは硝酸銀である。銀錯体としては、水酸基やスルホン基など水溶性基を有する配位子に配位された銀錯体が好ましく、ヒドロキシチオエーテル銀等が挙げられる。
【００６３】
有機銀塩、無機銀塩、もしくは銀錯体は、銀として増幅液に０．００１ｍｏｌ／Ｌ〜５ｍｏｌ／Ｌ、好ましくは０．００５ｍｏｌ／Ｌ〜３ｍｏｌ／Ｌ、更には０．０１ｍｏｌ／
Ｌ〜１ｍｏｌ／Ｌの濃度で含有されることが好ましい。
【００６４】
増幅液の助剤としては、緩衝剤、防腐剤、例えば酸化防止剤または有機安定剤、速度調節剤等が挙げられる。緩衝剤としては、例えば、酢酸、クエン酸、水酸化ナトリウムまたはこれらのどれかの塩、又はトリス（ヒドロキシメチル）アミノメタンを用いた緩衝剤、その他一般的化学実験に用いられる緩衝剤を用いることができる。これら緩衝剤を適宜用いて、その増幅溶液に最適なｐＨに調整することができる。また、カブリ防止剤としてアルキルアミンを助剤として用いることができ、特に好ましくはドデシルアミンである。またこれら助剤の溶解性向上のため、界面活性剤を用いることができ、特に好ましくはＣ９Ｈ１９−Ｃ６Ｈ４−Ｏ−（ＣＨ２ＣＨ２Ｏ）５０Ｈである。
【実施例】
【００６５】
以下、実施例により、本発明についてさらに詳細に説明するが、本発明はこれらに限定されるものではない。【００６６】
〔粒子の製造〕
以下のとおり、粒子を製造した。
ここで、実施例１〜１７の複合粒子は、平均粒子径が５００ｎｍ以下の金粒子と平均粒子径が５００ｎｍ以下の磁性粒子とが有機物を介して結合した複合粒子であるため、上述した本発明の複合粒子に該当する。
一方、比較例１〜２の粒子は、磁性粒子のみの粒子であるため、上述した本発明の複合粒子に該当しない。
また、比較例３の複合粒子は、金粒子と磁性粒子とが有機物を介して結合した複合粒子であるが、磁性粒子の平均粒子径が５００ｎｍを超えるため、上述した本発明の複合粒子に該当しない。【００６７】
＜実施例１＞
以下のとおり、実施例１の複合粒子を製造した。【００６８】
（準備工程）
まず、以下のとおり、アビジンで修飾された磁性粒子（修飾磁性粒子）とビオチンで修飾された金粒子（修飾金粒子）とを準備した。【００６９】
（１）アビジンで修飾された磁性粒子
平均粒子径が３０ｎｍの磁性粒子（酸化鉄）の分散液（ＳＩＧＭＡ−ＡＬＤＲＩＣＨ社製）とアビジンとを混合し、２７℃で１時間攪拌することで、アビジン（第１の有機物）で修飾された磁性粒子の分散液を得た。【００７０】
（２）ビオチンで修飾された金粒子
平均粒子径が５０ｎｍの金粒子（金コロイド）の分散液（Ｃｏｓｍｏ Ｂｉｏ社製）とビオチンとを混合し、２７℃で１時間攪拌することで、ビオチン（第２の有機物）で修飾された金粒子の分散液を得た。【００７１】
（混合工程）
得られたアビジンで修飾された磁性粒子の分散液について、リン酸緩衝液（ＰＢＳ）を用いて、粒子の洗浄とバッファー置換と希釈を行った。また、得られたビオチンで修飾された金粒子の分散液についても、リン酸緩衝液（ＰＢＳ）を用いて、粒子の洗浄とバッファー置換と希釈を行った。その後、２つの分散液を混合し、３０分間インキュベートした。
その結果、アビジンで修飾された磁性粒子（平均粒子径：３０ｎｍ）のアビジンとビオチンで修飾された金粒子（平均粒子径：５０ｎｍ）のビオチンとがアビジン−ビオチン相互作用で接合してなる複合粒子（磁性粒子（平均粒子径：３０ｎｍ）と金粒子（平均粒子径：５０ｎｍ）とがアビジン−ビオチン複合体を介して結合した複合粒子）を得た。
なお、得られた複合粒子の分散液から未反応の金粒子を分離するため、磁気スタンドにマイクロチューブを設置して、得られた分散液についてＢ／Ｆ分離を行った。【００７２】
＜実施例２＞
以下のとおり、実施例２の複合粒子を製造した。【００７３】
（準備工程）
まず、以下のとおり、アミンで修飾された磁性粒子（修飾磁性粒子）とカルボン酸で修飾された金粒子（修飾金粒子）とを準備した。【００７４】
（１）アミンで修飾された磁性粒子
平均粒子径が３０ｎｍの磁性粒子（酸化鉄）の分散液（ＳＩＧＭＡ−ＡＬＤＲＩＣＨ社製）とアミンとを混合し、２７℃で１時間攪拌することで、アミン（第１の有機物）で修飾された磁性粒子の分散液を得た。【００７５】
（２）カルボン酸で修飾された金粒子
平均粒子径が５０ｎｍの金粒子（金コロイド）の分散液（Ｃｏｓｍｏ Ｂｉｏ社製）とカルボン酸とを混合し、２７℃で１時間攪拌することで、カルボン酸（第２の有機物）で修飾された金粒子の分散液を得た。【００７６】
（混合工程）
得られたアミンで修飾された磁性粒子の分散液について、リン酸緩衝液（ＰＢＳ）を用いて、粒子の洗浄とバッファー置換と希釈を行った。また、得られたカルボン酸で修飾された金粒子の分散液についても、リン酸緩衝液（ＰＢＳ）を用いて、粒子の洗浄とバッファー置換と希釈を行った。なお、カルボン酸で修飾された金粒子の分散液については、１−エチル−３−（３−ジメチルアミノプロピル）カルボジイミド（ＥＤＣ）を加え、１０分ほどゆっくり攪拌した。その後、２つの分散液を混合し、３０分間インキュベートした。
その結果、アミンで修飾された磁性粒子（平均粒子径：３０ｎｍ）のアミンとカルボン酸で修飾された金粒子（平均粒子径：５０ｎｍ）のカルボン酸とが化学結合で接合してなる複合粒子（磁性粒子（平均粒子径：３０ｎｍ）と金粒子（平均粒子径：５０ｎｍ）とがアミンとカルボン酸との縮合物を介して結合した複合粒子）を得た。
なお、得られた複合粒子の分散液から未反応の金粒子を分離するため、磁気スタンドにマイクロチューブを設置して、得られた分散液についてＢ／Ｆ分離を３回行った。【００７７】
＜実施例３＞
以下のとおり、実施例３の複合粒子を製造した。【００７８】
（準備工程）
まず、以下のとおり、カルボン酸で修飾された磁性粒子（修飾磁性粒子）とアミンで修飾された金粒子（修飾金粒子）とを準備した。【００７９】
（１）カルボン酸で修飾された磁性粒子
平均粒子径が３０ｎｍの磁性粒子（酸化鉄）の分散液（ＳＩＧＭＡ−ＡＬＤＲＩＣＨ社製）とカルボン酸とを混合し、２７℃で１時間攪拌することで、カルボン酸（第１の有機物）で修飾された磁性粒子の分散液を得た。【００８０】
（２）アミンで修飾された金粒子
平均粒子径が５０ｎｍの金粒子（金コロイド）の分散液（Ｃｏｓｍｏ Ｂｉｏ社製）とアミンとを混合し、２７℃で１時間攪拌することで、アミン（第２の有機物）で修飾された金粒子の分散液を調製した。【００８１】
（混合工程）
得られたカルボン酸で修飾された磁性粒子の分散液について、リン酸緩衝液（ＰＢＳ）を用いて、粒子の洗浄とバッファー置換と希釈を行った。また、得られたアミンで修飾された金粒子の分散液についても、リン酸緩衝液（ＰＢＳ）を用いて、粒子の洗浄とバッファー置換と希釈を行った。なお、カルボン酸で修飾された磁性粒子の分散液については、１−エチル−３−（３−ジメチルアミノプロピル）カルボジイミド（ＥＤＣ）を加え、１０分ほどゆっくり攪拌した。その後、２つの分散液を混合し、３０分間インキュベートした。
その結果、カルボン酸で修飾された磁性粒子（平均粒子径：３０ｎｍ）のカルボン酸とアミンで修飾された金粒子（平均粒子径：５０ｎｍ）のアミンとが化学結合で接合してなる複合粒子（磁性粒子（平均粒子径：３０ｎｍ）と金粒子（平均粒子径：５０ｎｍ）とがカルボン酸とアミンとの縮合物を介して結合した複合粒子）を得た。
なお、得られた複合粒子の分散液から未反応の金粒子を分離するため、磁気スタンドにマイクロチューブを設置して、得られた分散液についてＢ／Ｆ分離を３回行った。【００８２】
＜実施例４〜８＞
アビジンで修飾された磁性粒子の分散液の調製に用いる磁性粒子の分散液として表１に記載の磁性粒子（酸化鉄）の分散液を用いた点、及び、ビオチンで修飾された金粒子の分散液の調製に用いる金粒子の分散液として表１に記載の金粒子の分散液を用いた点以外は、実施例１と同様の手順に従って、各複合粒子の分散液を得た。【００８３】
＜実施例９〜１７及び比較例３＞
カルボン酸で修飾された磁性粒子の分散液の調製に用いる磁性粒子の分散液として表１に記載の磁性粒子（酸化鉄）の分散液を用いた点、及び、アミンで修飾された金粒子の分散液の調製に用いる金粒子の分散液として表１に記載の金粒子の分散液を用いた点以外は、実施例３と同様の手順に従って、各複合粒子の分散液を得た。なお、実施例１５については、２つの分散液を混合する際に、金粒子の分散液の割合を増やした。【００８４】
＜比較例１＞
平均粒子径が３０ｎｍの磁性粒子（酸化鉄）の分散液（ＳＩＧＭＡ−ＡＬＤＲＩＣＨ社製）とアビジンとを混合し、２７℃で１時間攪拌することで、アビジンで修飾された磁性粒子の分散液を得た。得られた磁性粒子を比較例１とする。【００８５】
＜比較例２＞
平均粒子径が１０００ｎｍの磁性粒子（酸化鉄）の分散液（Ｎａｎｏｃｓ社製）とカルボン酸とを混合し、２７℃で１時間攪拌することで、カルボン酸で修飾された磁性粒子の分散液を得た。得られた磁性粒子を比較例２とする。【００８６】
〔評価〕
得られた粒子について以下の評価を行った。【００８７】
＜金粒子担持数＞
得られた複合粒子（実施例１〜１７及び比較例３）について、上述した金粒子担持数を求めた。
具体的には、得られた複合粒子の分散液をガラス基板に滴下し、乾燥させ、ＳＥＭ−ＥＤＸ解析を行った。そして、Ｆｅの信号強度とＡｕの信号強度から磁性粒子と金粒子の量比を求めた。さらに、求められた量比と、磁性粒子及び金粒子の平均粒子径を用いて、金粒子担持数を求めた。
結果を表１に示す。【００８８】
＜展開性＞
得られた粒子について、以下のとおり展開性を評価した。
インフルエンザ検査キットに使用されているメンブレン（不溶性担体）（多孔性担体）を取り外した。その後、実施例及び比較例の粒子の分散液を１０６個／ｍｌの粒子濃度になるように調整してテスト液（ａ）とし、上記膜の一方の端からテスト液（ａ）を２００μＬ流して、３００秒経過した後に、膜の他方の端まで到達した粒子を別途回収し、分散バッファー液を２００μＬ加えてテスト液（ｂ）とした。それぞれの液を同量、同じ希釈倍率としてガラス基板に滴下し乾燥した。このガラス基板の走査型電子顕微鏡（ＳＥＭ）画像から平均の粒子数を算出し、其々の比を解析した。ここで言う平均の粒子数とは、ＳＥＭ画像のランダムに撮影した１０画像の粒子の数の平均値である。
そして、流した粒子数に対する回収された粒子数の割合（通過確率）が、４０％以上の場合を「Ａ」、３０％以上４０％未満の場合を「Ｂ」、２０％以上３０％未満の場合を「Ｃ」、２０％未満の場合を「Ｄ」として、展開性を評価した。
結果を表１に示す。実用上、展開性の観点から、Ａ、Ｂ又はＣであることが好ましく、Ａ又はＢであることがより好ましく、Ａであることがさらに好ましい。【００８９】
＜銀増幅性＞
得られた粒子について、以下のとおり銀増幅性を評価した。【００９０】
（還元剤液の作製）
水２９０ｇに、硝酸鉄（ＩＩＩ）九水和物（品番０９５−００９９５、富士フイルム和光社製）を水に溶解して作製した１ｍｏｌ／Ｌの硝酸鉄水溶液２３．６ｍＬ及びクエン酸（品番０３８−０６９２５、富士フイルム和光社製）１３．１ｇを溶解させた。全て溶解した後、スターラーで攪拌しながら硝酸（１０重量％）を３６ｍＬ加え、さらに硫酸アンモニウム鉄（ＩＩ）六水和物（品番０９１−００８５５、富士フイルム和光社製）を６０．８ｇ加えこれを還元剤液とした。【００９１】
（増幅液の作製）
水６６ｇに、硝酸銀溶液８ｍＬ（１０ｇの硝酸銀を含む）と１ｍｏｌ／Ｌの硝酸鉄水溶液２４ｍＬを加えた。さらに、この溶液と、硝酸（１０重量％）５．９ｍＬ、ドデシルアミン（品番１２３−００２４６、富士フイルム和光社製）０．１ｇ、界面活性剤Ｃ１２Ｈ２５−Ｃ６Ｈ４−Ｏ−（ＣＨ２ＣＨ２Ｏ）５０Ｈ  ０．１ｇをあらかじめ４７．６ｇの水に溶解した溶液とを混合し、これを増幅液とした。【００９２】
（銀増幅）
得られた粒子をガラス基板に滴下し、乾燥させ、その後、乾燥後の粒子の上に、上述のとおり作製した還元剤液と増幅液をこの順番で滴下し、乾燥させた。そして、ＳＥＭ−ＥＤＸ解析を行い、Ａｇの信号強度がＦｅの信号強度と同等以上である場合を「Ａ」、Ａｇの信号強度がＦｅの信号強度の半分以下である場合を「Ｄ」として、銀増幅性を評価した。
結果を表１に示す。実用上、銀増幅性の観点から、Ａであることが好ましい。【００９３】
【表１】
2020066654.tif 000002
【００９４】
表１から分かるように、磁性粒子の平均粒子径が５００ｎｍを超える複合粒子である比較例３と比較して、磁性粒子の平均粒子径が５００ｎｍ以下の複合粒子である実施例１〜１７は、いずれも優れた展開性（通過確率２０％以上）（実用に耐え得るレベル）を示した。なかでも、磁性粒子の平均粒子径が３００ｎｍ未満である実施例１〜１５は、より優れた展開性（通過確率３０％以上）（測定精度が向上し高感度化が実現可能なレベル）を示した。そのなかでも、金粒子担持数が８．０以下である実施例１〜９、１１及び１３は、さらに優れた展開性（通過確率４０％以上）を示した。
【国際調査報告】
2020066654.tif 000003
2020066654.tif 000004
2020066654.tif 000005
2020066654.tif 000006